(57)【特許請求の範囲】
【請求項１】
コンタクトレンズの製造方法において、
セルロース誘導体と前記セルロース誘導体に結合し得る重合可能な化合物と水とが、前記セルロース誘導体１００質量部に対して、前記化合物が１〜１７．６質量部、前記水が５０〜１９００質量部の割合で含まれる流動性混合物に、放射線照射が行われる工程
を具備することを特徴とするコンタクトレンズの製造方法。
【請求項２】
前記流動性混合物がコンタクトレンズ成形型に充填される充填工程と、
前記充填工程の後、前記流動性混合物に放射線照射が行われる放射線照射工程
とを具備することを特徴とする請求項１のコンタクトレンズの製造方法。
【請求項３】
前記放射線照射により、前記化合物が前記セルロース誘導体に結合する結合反応と、前記化合物が重合する重合反応と、前記セルロース誘導体同士が架橋する架橋反応とが生ずる
ことを特徴とする請求項１又は請求項２のコンタクトレンズの製造方法。
【請求項４】
水が電解質物質及び／又は水溶性有機系希釈剤を含有する水溶液である
ことを特徴とする請求項１のコンタクトレンズの製造方法。
【請求項５】
前記セルロース誘導体が、カルボキシアルキルセルロース、ヒドロキシアルキルセルロース、及びアルキルセルロースの群の中から選ばれる一種または二種以上である
ことを特徴とする請求項１〜請求項４いずれかのコンタクトレンズの製造方法。
【請求項６】
前記化合物は炭素−炭素不飽和結合を有するモノマーである
ことを特徴とする請求項１〜請求項５いずれかのコンタクトレンズの製造方法。
【請求項７】
前記放射線はγ線、Ｘ線、及び電子線の群の中から選ばれる放射線であり、線量が１〜２００ｋＧｙである
あることを特徴とする請求項１〜請求項６いずれかのコンタクトレンズの製造方法。
【請求項８】
請求項１〜請求項７いずれかのコンタクトレンズの製造方法によって得られてなるコンタクトレンズであって、
含水率が８５〜９５％、破断伸度が１５０〜２７０％、破断強度が２〜１５Ｋｇ／ｃｍ２である
ことを特徴とするコンタクトレンズ。
【請求項９】
セルロース誘導体が架橋してなるコンタクトレンズであって、
前記架橋は、
セルロース誘導体を介しての架橋と、
前記セルロース誘導体に結合し得る重合可能な化合物の重合体を介しての架橋
とを具備してなり、
含水率が８５〜９５％、破断伸度が１５０〜２７０％、破断強度が２〜１５Ｋｇ／ｃｍ２である
ことを特徴とするコンタクトレンズ。
【請求項１０】
前記セルロース誘導体１００質量部に対して前記化合物が１〜１７．６質量部の割合である
ことを特徴とする請求項９のコンタクトレンズ。
【請求項１１】
前記セルロース誘導体が、カルボキシアルキルセルロース、ヒドロキシアルキルセルロース、及びアルキルセルロースの群の中から選ばれる一種または二種以上である
ことを特徴とする請求項９又は請求項１０のコンタクトレンズ。
【請求項１２】
前記化合物は炭素−炭素不飽和結合を有するモノマーである
ことを特徴とする請求項９又は請求項１０のコンタクトレンズ。
【発明の詳細な説明】
【技術分野】
【０００１】
本発明はコンタクトレンズに関する。
【背景技術】
【０００２】
角膜は酸素を必要とする。従って、角膜上にコンタクトレンズが装着された場合でも、酸素はコンタクトレンズを介して角膜に供給される必要が有る。角膜への酸素供給形態は、コンタクトレンズの種類によって異なる。すなわち、含水性コンタクトレンズと、非含水性コンタクトレンズとでは、酸素供給形態が異なる。
【０００３】
前記非含水性コンタクトレンズは、一般的には、ハードコンタクトレンズとして知られている。ハードコンタクトレンズは、例えばシリコーン系樹脂またはフッ素系樹脂で構成されている。なぜならば、シリコーン系樹脂やフッ素系樹脂は酸素透過性が高いからである。この種の酸素透過性ハードコンタクトレンズが、例えば特公昭６３−３６６４６号公報や特公昭６２−５５１２２号公報で提案されている。しかしながら、ハードコンタクトレンズは装用感が悪い。特に、眼にゴミが入ると、非常に痛みを感じる。
【０００４】
前記含水性コンタクトレンズは、一般的には、ソフトコンタクトレンズとして知られている。ハードコンタクトレンズに比べて、ソフトコンタクトレンズは柔らかである。従って、ソフトコンタクトレンズは装用感に優れている。このようなことから、含水性ソフトコンタクトレンズの普及が著しい。含水性ソフトコンタクトレンズの場合、水に溶け込んだ酸素が前記レンズを介して角膜に供給される。従って、含水性ソフトコンタクトレンズの場合、前記レンズの含水率が高い方が好ましい。すなわち、含水率が高いことは酸素供給量（酸素透過量）が多いことを意味する。しかしながら、含水率が７０％を上回ると、コンタクトレンズの機械的強度が低下する。例えば、引き裂かれ易くなる。従って、単に、含水率を多くすれば良いと言うものでは無い。
【０００５】
酸素透過性を向上させる目的で、シリコーンを含有させたシリコーンハイドロゲルコンタクトレンズが提案（米国特許５,４８６,５７９、特表平７−５０５１６９）されている。しかしながら、シリコーン化合物と親水性化合物とは相溶性が悪い。この為、均一重合が困難である。従って、多くの溶出物が検出される。更に、シリコーン特有のゴム弾性が生じ、柔軟性が損なわれる。この為、ソフトコンタクトレンズ最大の特長（優れた装用感）が得られない。又、シリコーンは疎水性が強い。この為、レンズ表面の水濡れ性が悪い。この点からも、装用感が良く無い。又、タンパク質や脂質が付着し易い。この為、シリコーンハイドロゲルコンタクトレンズは表面処理を必要とする。しかしながら、表面処理の耐久性は良く無い。
【０００６】
一方、今日、コンタクトレンズの取扱性の観点から、使い捨て型コンタクトレンズが普及した。すなわち、短期間（１日、１週間、２週間、又は１カ月）での取り替えを前提とした使い捨て型コンタクトレンズが普及した。このような使い捨て型コンタクトレンズの数が増大すると、石油資源を原料とした分解し難いプラスチック製のコンタクトレンズは環境破壊の懸念が有る。従って、例えば植物資源（植物由来高分子材料）からコンタクトレンズが作製されることが好ましい。
【０００７】
このようなことから、含水性ソフトコンタクトレンズの新たな材料開発が進められた。特に、高含水性で、酸素透過性に優れ、かつ、機械的強度に富み、更には水濡れ性が良く、装用感が良く、生体への安全性も高い植物由来高分子材料の開発が進められた。
【０００８】
例えば、セルロースを原料とした含水性ソフトコンタクトレンズが提案（特開平８−１８４７８６号公報）された。
【先行技術文献】
【特許文献】
【０００９】
【特許文献１】特開平８−１８４７８６号公報
【発明の概要】
【発明が解決しようとする課題】
【００１０】
特許文献１では、「親水性（メタ）アクリルアミドを含有したビニルモノマー成分を架橋重合させてなるポリマー」と、「１分子中のヒドロキシプロポキシル基の含有量が３〜７５重量％のセルロース誘導体」とからなる含水性ソフトコンタクトレンズが開示されている。その段落番号［００６６］〜［００７１］の実施例では、「セルロース誘導体（ＨＰＣ）と、親水性（メタ）アクリルアミド（Ｎ，Ｎ−ジメチルアクリルアミド：ＤＭＡＡ）と、架橋性ビニルモノマー（エチレングリコールジメタクリレート：ＥＤＭＡ）とがフラスコに入れられた。そして、混合により、ＨＰＣとＤＭＡＡとの相溶が行われた。この後、重合開始剤（ベンゾイルパーオキサイド：ＢＰＯ）が添加された。この混合溶液に対して１３０℃で重合処理が行われた。」旨の記載が有る。
【００１１】
本発明者によって、特許文献１の追試が行われた。その結果、特許文献１には記載が無いものの、特許文献１のコンタクトレンズの機械的強度は劣っていた。特に、破断伸度は非常に劣っていた。特許文献１には、セルロース誘導体を用いた含水性ソフトコンタクトレンズの含水率は６９．９ｗｔ％〜８９．７ｗｔ％である旨の記載が有る。しかしながら、更に高い含水率のコンタクトレンズが求められた。
【００１２】
従って、本発明が解決しようとする第１の課題は、セルロース誘導体を必須成分とした高含水性ソフトコンタクトレンズを提供することである。
【００１３】
本発明が解決しようとする第２の課題は、酸素透過性に優れた高含水性ソフトコンタクトレンズを提供することである。
【００１４】
本発明が解決しようとする第３の課題は、機械的強度に優れた高含水性ソフトコンタクトレンズを提供することである。
【００１５】
本発明が解決しようとする第４の課題は、形状保持性に優れた高含水性ソフトコンタクトレンズを提供することである。
【００１６】
本発明が解決しようとする第５の課題は、透明性に優れた高含水性ソフトコンタクトレンズを提供することである。
【００１７】
本発明が解決しようとする第６の課題は、水濡れ性（親水性）に優れた高含水性ソフトコンタクトレンズを提供することである。
【００１８】
本発明が解決しようとする第７の課題は、装用感に優れた高含水性ソフトコンタクトレンズを提供することである。
【課題を解決するための手段】
【００１９】
前記特許文献１の材料の問題点についての検討が、鋭意、推し進められた。その結果、特許文献１の材料は、「親水性（メタ）アクリルアミドを含有したビニルモノマー成分を架橋重合させてなるポリマー」と「１分子中のヒドロキシプロポキシル基の含有量が３〜７５重量％のセルロース誘導体」とのブレンドに過ぎないことから、機械的強度が乏しいのでは無いかと考えられた。
【００２０】
そして、セルロース誘導体が架橋した材料は機械的強度が向上するであろうと想像された。
【００２１】
しかしながら、セルロース誘導体が架橋した材料は、ハードであるか、ソフトであるかは、全く判らなかった。全く判らないと言うより、前記材料はソフト性が失われるであろうと想像された。その結果、前記材料製のコンタクトレンズの装用感が低下するのでは無いかと想像された。又、前記材料の含水率が、低くなるのか、それとも、同程度であるのかの予想も全く出来なかった。更には、前記材料の透明性についての予想も全く出来なかった。
【００２２】
取り敢えず、セルロース誘導体自体が架橋した構造の材料開発が進められた。例えば、水の存在下でＨＰＣに放射線照射が行われた。放射線照射によりセルロース誘導体が架橋した構造の材料は、予想と異なり、脆く、機械的強度が劣っていた。すなわち、この材料はコンタクトレンズ材料として好ましいものでなかった。
【００２３】
そこで、更なる検討が推し進められた。その結果、セルロース誘導体の架橋に、セルロース誘導体による架橋と、セルロース誘導体以外の化合物による架橋とを組み込んだならば、機械的強度の改善が図れるのではとの知見を得るに至った。
【００２４】
この知見を基にした材料が試作され、機械的強度などの特性が調べられた。その結果、予想以上の特性を持つことが判り、コンタクトレンズ材料として優れていることが判った。
【００２５】
すなわち、前記の課題は、
コンタクトレンズの製造方法において、
セルロース誘導体と、前記セルロース誘導体に結合し得る重合可能な化合物（但し、該化合物は前記セルロース誘導体とは異なる。）と、水とを含む流動性混合物に、放射線照射が行われる工程
を具備することを特徴とするコンタクトレンズの製造方法によって解決される。
【００２６】
前記の課題は、
コンタクトレンズの製造方法において、
セルロース誘導体と、前記セルロース誘導体に結合し得る重合可能な化合物（但し、該化合物は前記セルロース誘導体とは異なる。）と、生理食塩水とを含む流動性混合物に、放射線照射が行われる工程
を具備することを特徴とするコンタクトレンズの製造方法によって解決される。
【００２７】
又、前記コンタクトレンズの製造方法であって、前記流動性混合物がコンタクトレンズ成形型に充填される充填工程と、前記充填工程の後、前記流動性混合物に放射線照射が行われる放射線照射工程とを具備することを特徴とするコンタクトレンズの製造方法によって解決される。
【００２８】
又、前記コンタクトレンズの製造方法であって、前記放射線照射により、前記化合物が前記セルロース誘導体に結合する結合反応と、前記化合物が重合する重合反応と、前記セルロース誘導体同士が架橋する架橋反応とが生ずることを特徴とするコンタクトレンズの製造方法によって解決される。
【００２９】
又、前記コンタクトレンズの製造方法であって、前記セルロース誘導体１００質量部に対して、好ましくは、前記化合物が１〜１７．６質量部の割合であることを特徴とするコンタクトレンズの製造方法によって解決される。
【００３０】
又、前記コンタクトレンズの製造方法であって、前記セルロース誘導体が、好ましくは、カルボキシアルキルセルロース、ヒドロキシアルキルセルロース、及びアルキルセルロースの群の中から選ばれる一種または二種以上であることを特徴とするコンタクトレンズの製造方法によって解決される。
【００３１】
又、前記コンタクトレンズの製造方法であって、前記化合物は、好ましくは、不飽和結合（例えば、二重結合）を有するモノマーであることを特徴とするコンタクトレンズの製造方法によって解決される。
【００３２】
又、前記コンタクトレンズの製造方法であって、前記放射線は、好ましくは、γ線、Ｘ線、及び電子線の群の中から選ばれる放射線であり、線量が、好ましくは、１〜２００ｋＧｙであることを特徴とするコンタクトレンズの製造方法によって解決される。
【００３３】
前記の課題は、
前記コンタクトレンズの製造方法によって得られてなるコンタクトレンズによって解決される。
【００３４】
前記の課題は、
セルロース誘導体が架橋してなるコンタクトレンズであって、
前記架橋は、
セルロース誘導体を介しての架橋と、
前記セルロース誘導体に結合し得る重合可能な化合物の重合体を介しての架橋
とを具備してなる
ことを特徴とするコンタクトレンズによって解決される。
【００３５】
又、前記コンタクトレンズであって、前記セルロース誘導体１００質量部に対して、好ましくは、前記化合物が１〜１７．６質量部の割合であることを特徴とするコンタクトレンズによって解決される。
【００３６】
又、前記コンタクトレンズであって、前記セルロース誘導体が、好ましくは、カルボキシアルキルセルロース、ヒドロキシアルキルセルロース、及びアルキルセルロースの群の中から選ばれる一種または二種以上であることを特徴とするコンタクトレンズによって解決される。
【００３７】
又、前記コンタクトレンズであって、前記化合物は、好ましくは、不飽和結合（例えば、二重結合）を有するモノマーであることを特徴とするコンタクトレンズによって解決される。
【００３８】
又、前記コンタクトレンズであって、含水率が８５〜９５％、破断伸度が１５０〜２７０％、破断強度が２〜１５Ｋｇ／ｃｍ２であることを特徴とするコンタクトレンズによって解決される。
【発明の効果】
【００３９】
高含水性ソフトコンタンクトレンズである。ゲル分率が高い。高含水性である。酸素透過性が良い。水濡れ性が良い。装用感が良い。透明性も問題が無い。高含水性であるにも拘らず、形状保持性が良い。実用上問題のない充分な強度を有する。
【図面の簡単な説明】
【００４０】
【図１】セルロース誘導体（Ｂ）と化合物（Ｃ）との架橋構造の概略図
【図２】セルロース誘導体（Ｂ）と化合物（Ｃ）との架橋構造の概略図
【発明を実施するための形態】
【００４１】
第１の発明はコンタクトレンズの製造方法である。特に、高含水性ソフトコンタクトレンズの製造方法である。この製造方法は放射線照射工程を具備する。この放射線照射工程は、流動性混合物（Ａ）に放射線照射が行われる工程である。前記流動性混合物（Ａ）は、セルロース誘導体（Ｂ）と、前記セルロース誘導体に結合し得る重合可能な化合物（Ｃ）とを含む。好ましくは、更に、水を含む。前記水は、単なる水である。或いは、電解質物質を含有する水溶液（例えば、生理食塩水）である。又は、水溶性有機系希釈剤を含有する水溶液である。前記セルロース誘導体（Ｂ）は、好ましくは、植物由来高分子である。前記化合物（Ｃ）は前記セルロース誘導体（Ｂ）とは異なる。本発明の製造方法は、好ましくは、前記放射線照射工程に先立って、前記流動性混合物（Ａ）がコンタクトレンズ成形型に充填される充填工程を有する。そして、前記充填工程後に、前記流動性混合物（Ａ）に放射線照射が行われる。前記セルロース誘導体（Ｂ）と前記化合物（Ｃ）との配合割合は、前者１００質量部に対して、好ましくは、後者が１〜１７．６質量部である。より好ましくは、後者が２．５〜１７．５質量部である。更に好ましくは、後者が５〜１７質量部である。水（水溶液）の配合割合は、前記セルロース誘導体（Ｂ）１００質量部に対して、好ましくは、水（水溶液）が５０〜１９００質量部である。より好ましくは、６５〜１９００質量部である。更に好ましくは、２００〜１０００質量部である。前記セルロース誘導体（Ｂ）は、好ましくは、カルボキシアルキルセルロース、ヒドロキシアルキルセルロース、及びアルキルセルロースの群の中から選ばれる一種または二種以上である。前記化合物（Ｃ）は不飽和結合を有するモノマーである。例えば、二重結合を有するモノマーである。特に、−Ｃ＝Ｃ−を有するモノマーである。例えば、ＣＨ２＝Ｃ基（例えば、ビニル基）を有するモノマーである。例えば、アクリル酸、メタクリル酸、イタコン酸、或いは前記カルボン酸のエステルである。前記放射線は、γ線、Ｘ線、又は電子線の群の中から選ばれる。その線量は、好ましくは、１〜２００ｋＧｙである。前記放射線照射により、前記化合物（C）が前記セルロース誘導体（Ｂ）に結合する結合反応と、前記化合物（Ｃ）が重合する重合反応と、前記セルロース誘導体（Ｂ）同士が架橋する架橋反応とが生ずる。
【００４２】
第２の発明はコンタクトレンズである。特に、高含水性ソフトコンタクトレンズである。例えば、前記製造方法によって得られてなるコンタクトレンズ（高含水性ソフトコンタクトレンズ）である。又は、セルロース誘導体（Ｂ）が架橋してなるコンタクトレンズである。前記架橋は、セルロース誘導体（Ｂ）を介しての架橋と、前記セルロース誘導体（Ｂ）に結合し得る重合可能な化合物（Ｃ）の重合体を介しての架橋とを具備してなる。この架橋構造の例が図１や図２に示される。勿論、この形態に限られるものではない。前記セルロース誘導体（Ｂ）と前記化合物（Ｃ）との割合は、前者１００質量部に対して、好ましくは、後者が１〜１７．６質量部である。より好ましくは、後者が２．５〜１７．５質量部である。更に好ましくは、後者が５〜１７質量部である。前記セルロース誘導体（Ｂ）は、好ましくは、植物由来高分子である。前記セルロース誘導体（Ｂ）は、好ましくは、カルボキシアルキルセルロース、ヒドロキシアルキルセルロース、及びアルキルセルロースの群の中から選ばれる一種または二種以上である。前記化合物（Ｃ）は不飽和結合を有するモノマーである。例えば、二重結合を有するモノマーである。特に、−Ｃ＝Ｃ−を有するモノマーである。例えば、ＣＨ２＝Ｃ基（例えば、ビニル基）を有するモノマーである。例えば、アクリル酸、メタクリル酸、イタコン酸、或いは前記カルボン酸のエステルである。前記コンタクトレンズの含水率は、好ましくは、８５〜９５％である。従って、酸素透過性が優れている。前記コンタクトレンズの破断伸度は、好ましくは、１５０〜２７０％である。前記コンタクトレンズの破断強度は、好ましくは、２〜１５Ｋｇ／ｃｍ２である。従って、機械的強度が優れている。又、形状保持性が良い。前記コンタクトレンズは、溶出物が少ない。従って、生体への安全性が高い。前記コンタクトレンズは水濡性（親水性）が優れている。従って、装用感が良い。前記コンタクトレンズは透明性が良い。
【００４３】
以下、更に詳しく説明する。
【００４４】
本発明になる高含水性ソフトコンタクトレンズの製造方法にあっては、電離放射線の照射により、重合反応と架橋反応とが起きる。これにより、高含水性ゲルが得られる。すなわち、重合開始剤（ラジカル重合開始剤、パーオキサイド系熱重合開始剤、又は光重合開始剤）を使用しないでも、高含水性ゲルが得られる。そして、ゲル分率が高く、溶出物が少ない。従って、生体への安全性も高い。
【００４５】
セルロース誘導体（Ｂ）は、電離放射線が照射されると、架橋助剤が無くても、セルロース誘導体（Ｂ）の分子鎖間で架橋反応が起こる。そして、ゲルが形成される。尚、セルロース誘導体（Ｂ）の濃度が低すぎると、架橋反応よりも、分解反応が優位に進行する。従って、ゲルが得られ難い。逆に、セルロース誘導体（Ｂ）の濃度が高すぎると、セルロース誘導体（Ｂ）が均一に分散し難く、架橋反応が起き難い。好ましい濃度は、例えば５〜６０％である。更に好ましい濃度は１０〜３０％である。より好ましい濃度は１５〜２５％である。架橋の程度は、原料（セルロース誘導体（Ｂ）、重合可能な化合物（Ｃ））の量や、照射線量によって、ほぼ、決まる。照射線量が増加すると、架橋度は増加する。照射線量が増加すると、含水率は低下する。
【００４６】
セルロース誘導体（Ｂ）のみから成る試料に電離放射線を照射して得られたゲルは、機械的強度が不十分であった。これを改善する為、化合物（Ｃ）も用いられた。この化合物（Ｃ）は、セルロース誘導体（Ｂ）と反応して結合が起こり、かつ、重合が起きる化合物（モノマー）である。この化合物（Ｃ）とセルロース誘導体（Ｂ）との混合物に電離放射線を照射して得られたゲルは、含水率は高く、機械的強度も優れたものであった。好ましい配合割合は上述した通りである。
【００４７】
本発明はセルロース誘導体（Ｂ）を用いる。セルロース誘導体（Ｂ）は、好ましくは、植物由来のセルロース誘導体である。前記セルロース誘導体（Ｂ）は自己架橋型セルロース誘導体である。前記セルロース誘導体（Ｂ）は電離放射線照射で架橋が起きるセルロース誘導体である。このようなセルロース誘導体（Ｂ）として、アルキルセルロース（例えば、メチルセルロース、エチルセルロース）が挙げられる。或は、ヒドロキシアルキルセルロース（例えば、ヒドロキシエチルセルロース、ヒドロキシプロピルセルロース、ヒドロキシプロピルメチルセルロース）が挙げられる。又は、カルボキシアルキルセルロース（例えば、カルボキシメチル化またはカルボキシルエチル化したセルロース誘導体）が挙げられる。前記セルロース誘導体（Ｂ）は、好ましくは、非イオン性である。前記セルロース誘導体（Ｂ）は、好ましくは、水溶性である。最も好ましいセルロース誘導体（Ｂ）はヒドロキシプロピルセルロースである。
【００４８】
化合物（Ｃ）は、重合反応が起き、かつ、前記セルロース誘導体（Ｂ）に結合して架橋が起きる化合物である。化合物（Ｃ）は、不飽和結合を有するモノマーである。例えば、二重結合を有するモノマーである。特に、−Ｃ＝Ｃ−を有するモノマーである。例えば、ＣＨ２＝Ｃ基（例えば、ビニル基）を有するモノマーである。例えば、アクリル酸、メタクリル酸、イタコン酸、或いは前記カルボン酸のエステルである。次の化合物が挙げられる。アルコール（例えば、炭素数が１〜１１の一価（又は多価）アルコール）とカルボン酸（例えば、アクリル酸、メタクリル酸またはイタコン酸）とのエステル類が挙げられる。１〜２０のフッ素原子を有する直鎖状（又は分岐鎖状）のフルオロアルキルアルコールとカルボン酸（例えば、アクリル酸、メタクリル酸またはイタコン酸）とのエステル類も挙げられる。フルオロアルキルベンジルアルコールとカルボン酸（例えば、アクリル酸、メタクリル酸またはイタコン酸）とのエステル類も挙げられる。シリコーン含有モノマー類やＮ−ビニル複素環式モノマー類も挙げられる。橋かけ助剤となる架橋性多官能モノマー類も挙げられる。他にも前記化合物に類似の化合物が用いられる。前記化合物（Ｃ）は疎水性の基を持つ化合物であることが好ましい。
【００４９】
炭素数が１〜１１の一価（又は多価）アルコールとアクリル酸（メタクリル酸）とのエステル（（メタ）アクリル酸エステル）は次の化合物が挙げられる。例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｔｅｒｔ−ブチル（メタ）アクリレート、ペンチル（メタ）アクリレート、ネオペンチル（メタ）アクリレート、ヘキシル（メタ）アクリレート、シクロヘキシル（メタ）アクリレート、２−エチルヘキシル（メタ）アクリレート、２−ヒドロキシエチル（メタ）アクリレート、２−ヒドロキシプロピル（メタ）アクリレート、３−ヒドロキシプロピル（メタ）アクリレート、２，３−ジヒドロキシプロピル（メタ）アクリレート、２−ヒドロキシブチル（メタ）アクリレート、４−ヒドロキシブチル（メタ）アクリレート、２−ヒドロキシ−１−フェニルエチル（メタ）アクリレート、ジエチレングリコールモノ（メタ）アクリレート、トリエチレングリコールモノ（メタ）アクリレート、２−メトキシエチル（メタ）アクリレート、２−エトキシエチル（メタ）アクリレート、２−ブトキシエチル（メタ）アクリレート、３−メトキシプロピル（メタ）アクリレート、３−エトキシプロピル（メタ）アクリレート、２−メトキシプロピル（メタ）アクリレート、２−エトキシプロピル（メタ）アクリレート、ジエチレングリコールモノメチルエーテルモノ（メタ）アクリレート、ジエチレングリコールモノエチルエーテル（メタ）アクリレート、トリエチレングリコールモノメチルエーテル（メタ）アクリレート、トリエチレングリコールモノエチルエーテル（メタ）アクリレート、トリエチレングリコールモノプロピルエーテル（メタ）アクリレート、テトラエチレングリコールモノメチルエーテル（メタ）アクリレート、テトラエチレングリコールモノエチルエーテル（メタ）アクリレート、テトラエチレングリコールモノプロピルエーテル（メタ）アクリレート、テトラエチレングリコールモノブチルエーテル（メタ）アクリレート、ペンタエチレングリコールモノメチルエーテル（メタ）アクリレート、ペンタエチレングリコールモノエチルエーテル（メタ）アクリレート、ペンタエチレングリコールモノプロピルエーテル（メタ）アクリレート、ペンタエチレングリコールモノブチルエーテル（メタ）アクリレート、フェノキシエチル（メタ）アクリレート、２−ヒドロキシ−３−フェノキシプロピル（メタ）アクリレートである。
【００５０】
炭素数が１〜１１の一価（又は多価）アルコールとイタコン酸とのエステル（イタコン酸モノエステルやイタコン酸ジエステル）は次の化合物が挙げられる。例えば、イタコン酸ジメチル、イタコン酸モノメチル、イタコン酸ジエチル、イタコン酸モノエチル、イタコン酸ジｎ−プロピル、イタコン酸モノｎ−プロピル、イタコン酸ジイソプロピル、イタコン酸モノイソプロピル、イタコン酸ジｎ−ブチル、イタコン酸モノｎ−ブチル、イタコン酸ジペンチル、イタコン酸モノペンチル、イタコン酸ジネオペンチル、イタコン酸モノネオペンチル、イタコン酸ジｎ−ヘキシル、イタコン酸モノｎ−ヘキシル、イタコン酸ジシクロヘキシル、イタコン酸モノシクロヘキシル、イタコン酸ジ２−エチルヘキシル、イタコン酸モノ２−エチルヘキシル、イタコン酸ジ２−ヒドロキシエチル、イタコン酸モノ２−ヒドロキシエチル、イタコン酸ジ２−ヒドロキシプロピル、イタコン酸モノ２−ヒドロキシプロピル、イタコン酸ジ３−ヒドロキシプロピル、イタコン酸モノ３−ヒドロキシプロピル、イタコン酸ジ２−ヒドロキシブチル、イタコン酸モノ２−ヒドロキシブチル、イタコン酸ジ４−ヒドロキシブチル、イタコン酸モノ４−ヒドロキシブチルである。
【００５１】
前記エステルに類似の化合物は次の化合物が挙げられる。例えば、フェニル（メタ）アクリレート、ベンジル（メタ）アクリレート、グリシジル（メタ）アクリレート、テトラヒドロフルフリル（メタ）アクリレート、２−（メタ）アクリロキシエチルアシッドホスフェート、ポリエチレングリコールモノ（メタ）アクリレート、イタコン酸ジフェニル、イタコン酸モノフェニル、イタコン酸ジ−メチルフェニル、イタコン酸モノ−メチルフェニル、スチレン、α−メチルスチレン、ｔ−ブチルスチレン、（メタ）アクリルアミド、Ｎ−メチロール（メタ）アクリルアミド、Ｎ−アルキル（メタ）アクリルアミド類、Ｎ，Ｎ−ジアルキル（メタ）アクリルアミド類、Ｎ−（１，１−ジメチル−３−オキソブチル）アクリルアミド、モルホリノ（メタ）アクリレート、モルホリノエチル（メタ）アクリレート、アミノアルキル（メタ）アクリレート類、Ｎ−アルキルアミノアルキル（メタ）アクリレート、Ｎ，Ｎ−ジアルキルアミノアルキル（メタ）アクリレート、Ｎ−ビニルアセトアミド、Ｎ−ビニル−Ｎ−メチルアセトアミド、Ｎ−ビニル−Ｎ−エチルアセトアミド、Ｎ−（２−ヒドロキシエチル）−Ｎ−ビニルアセトアミド、Ｎ−ビニルホルムアミド、Ｎ−ビニル−Ｎ−メチルホルムアミド、Ｎ−ビニル−Ｎ−エチルホルムアミド、Ｎ−（２−ヒドロキシエチル）−Ｎ−ビニルホルムアミド、アクリル酸、メタクリル酸、イタコン酸、クロトン酸、フマル酸、フマル酸エステル類、マレイン酸エステル類である。
【００５２】
前記１〜２０のフッ素原子を有する直鎖状（又は分岐鎖状）のフルオロアルキルアルコール、又はフルオロアルキルベンジルアルコールと、カルボン酸（例えば、アクリル酸、メタクリル酸またはイタコン酸）とのエステルは次の化合物が挙げられる。例えば、（メタ）アクリル酸フルオロエステルである。イタコン酸ジフルオロエステルである。イタコン酸モノフルオロエステルである。（メタ）アクリル酸フルオロエステルは、例えば２，２，２−トリフルオロエチル（メタ）アクリレート、２，２，３，３−テトラフルオロプロピル（メタ）アクリレート、２，２，３，３，３−ペンタフルオロプロピル（メタ）アクリレート、２，２，２−トリフルオロ−１−トリフルオロメチルエチル（メタ）アクリレート、２，２，３，４，４，４−ヘキサフルオロブチル（メタ）アクリレート、２，２，３，３，４，４，５，５−オクタフルオロペンチル（メタ）アクリレート、３，３，４，４，５，６，６，６−オクタフルオロ−５−トリフルオロメチルヘキシル（メタ）アクリレート、１Ｈ，１Ｈ−ペンタデカフルオロオクチル（メタ）アクリレート、１Ｈ，１Ｈ，２Ｈ，２Ｈ−ヘプタデカフルオロデシル（メタ）アクリレート、３−パーフルオロブチル−２−ヒドロキシプロピル（メタ）アクリレート、３−（パーフルオロ−３−メチルブチル）−２−ヒドロキシプロピル（メタ）アクリレート、３−（パーフルオロ−５−メチルヘキシル）−２−ヒドロキシプロピル（メタ）アクリレート、ｏ−トリフルオロメチルベンジル（メタ）アクリレート、ｐ−トリフルオロメチルベンジル（メタ）アクリレートである。イタコン酸ジフルオロエステルやイタコン酸モノフルオロエステルとしては、例えばビス−２，２，２−トリフルオロエチルイタコネート、２，２，２−トリフルオロエチルイタコネート、ビス−２，２，３，３−テトラフルオロプロピルイタコネート、２，２，３，３−テトラフルオロプロピルイタコネート、ビス−２，２，３，３，４，４，５，５−オクタフルオロペンチルイタコネート、２，２，３，３，４，４，５，５−オクタフルオロペンチルイタコネート、ビス−１Ｈ，１Ｈ，−ペンタフルオロプロピルイタコネート、１Ｈ，１Ｈ，−ペンタフルオロプロピルイタコネート、ビスヘキサフルオロイソプロピルイタコネート、ヘキサフルオロイソプロピルイタコネート、ビス−１Ｈ，１Ｈ−ヘプタフルオロブチルイタコネート、１Ｈ，１Ｈ−ヘプタフルオロブチルイタコネート、ビス−パーフルオロ−ｔ−ブチルイタコネート、パーフルオロ−ｔ−ブチルイタコネート、ビス−１Ｈ，１Ｈ−ペンタデカフルオロオクチルイタコネート、１Ｈ，１Ｈ−ペンタデカフルオロオクチルイタコネート、ビス−１Ｈ，１Ｈ，２Ｈ，２Ｈ−ヘプタデカフルオロデシルイタコネート、１Ｈ，１Ｈ，２Ｈ，２Ｈ−ヘプタデカフルオロデシルイタコネート、ビス−ｏ−トリフルオロメチルベンジルイタコネート、ｏ−トリフルオロメチルベンジルイタコネート、ビス−ｐ−トリフルオロメチルベンジルイタコネート、ｐ−トリフルオロメチルベンジルイタコネートである。
【００５３】
シリコーン含有モノマー類は次の化合物が挙げられる。例えば、オルガノシロキサンである。オルガノシロキサンとしてはシリコーン含有（メタ）アクリレート、シリコーン含有多官能（メタ）アクリレート、シリコーン含有（メタ）アクリルアミド、シリコーン含有イタコネート、シリコーン含有スチレンである。
【００５４】
シリコーン含有（メタ）アクリレートは、例えば（メタ）アクリロキシエトキシプロピルペンタメチルジシロキサン、（メタ）アクリロキシエトキシプロピルヘプタメチルトリシロキサン、（メタ）アクリロキシエトキシプロピルトリス（トリメチルシロキシ）シラン、（メタ）アクリロキシエトキシプロピルフェニルテトラメチルジシロキサン、（メタ）アクリロキシエトキシプロピルｎ−ペンチルヘキサメチルトリシロキサン、（メタ）アクリロキシエトキシプロピルフェニルオクタメチルテトラシロキサン、（メタ）アクリロキシエトキシプロピルイソブチルテトラメチルジシロキサン、（メタ）アクリロキシエトキシプロピルメチルビス（トリメチルシロキシ）シラン、（メタ）アクリロキシエトキシプロピルトリス（ジメチルシクロヘキシルシロキシ）シラン、（メタ）アクリロキシエトキシプロピルペンタメチルジシロキシビス（トリメチルシロキシ）シラン、（メタ）アクリロキシエトキシプロピルヘプタメチルシクロテトラシロキサン、（メタ）アクリロキシエトキシプロピル−トリス（アセトキシエチルジメチルシロキシ）シラン、（メタ）アクリロキシエトキシプロピル−トリス（カルボキシエチルジメチルシロキシ）シラン、１−（メタ）アクリロキシエトキシプロピル−３−（ヒドロキシエトキシプロピル）−１，１，３，３−（テトラメチル）ジシロキサン、１−（メタ）アクリロキシエトキシプロピル−３−〔（ヒドロキシエチルカルボニル）プロピル〕−１，１，３，３−（テトラメチル）ジシロキサン、１−（メタ）アクリロキシエトキシプロピル−５−［（ジヒドロキシプロピルオキシ）プロピル］−１，１，３，３，５，５−（ヘキサメチル）トリシロキサン、（メタ）アクリロキシプロピル−１，１，３，３，３−ペンタメチルジシロキサン、（メタ）アクリロキシプロピル−１，１，３，３，５，５，５−ヘプタメチルトリシロキサン、（メタ）アクリロキシプロピル−トリス（トリメチルシロキシ）シラン、（メタ）アクリロキシプロピル−３−フェニル−１，１，３，３−テトラメチルジシロキサン、（メタ）アクリロキシプロピル−１，１−ジエチル−３，３，３−トリベンジルジシロキサン、（メタ）アクリロキシプロピル−１，１，３，３，５，５−ヘキサメチル−３−ペンチルトリシロキサン、（メタ）アクリロキシプロピル−１，１，３，３，５，５，７，７−オクタメチル−７−フェニルテトラシロキサン、（メタ）アクリロキシプロピル−３−イソブチル−１，１，３，３−テトラメチルジシロキサン、（メタ）アクリロキシプロピルメチルビス（トリメチルシロキシ）シラン、（メタ）アクリロキシプロピルトリス（ジメチルシクロヘキシルシロキシ）シラン、（メタ）アクリロキシプロピル（ペンタメチルジシロキシ）ビス（トリメチルシロキシ）シラン、（メタ）アクリロキシプロピルヘプタメチルシクロテトラシロキサン、（メタ）アクリロキシプロピル−１，３，５，７−テトラメチル−３，５，７−トリプロピルシクロテトラシロキサン、メチルビス（トリメチルシロキシ）シリルプロピルグリセロール（メタ）アクリレート、トリス（トリメチルシロキシ）シリルプロピルグリセロール（メタ）アクリレート、モノ［メチルビス（トリメチルシロキシ）シロキシ］ビス（トリメチルシロキシ）シリルプロピルグリセロール（メタ）アクリレートである。
【００５５】
シリコーン含有多官能（メタ）アクリレートは、例えば１，３−ビス［（メタ）アクリロキシエトキシプロピル］−１，１，３，３−（テトラメチル）ジシロキサン、１，５−ビス［（メタ）アクリロキシエトキシプロピル］−１，１，３，３，５，５−（ヘキサメチル）トリシロキサン、１，７−ビス［（メタ）アクリロキシエトキシプロピル］−１，１，７，７−テトラキス（トリメチルシロキシ）−３，３，５，５−（テトラメチル）−テトラシロキサン、１，３−ビス［（メタ）アクリロキシエトキシプロピル］−１，１，３，３−テトラキス［ビス（トリメチルシロキシ）メチルシロキシ］ジシロキサン、１，３−ビス［（メタ）アクリロキシプロピル］−１，１，３，３−（テトラフェニル）ジシロキサン、１，３−ビス［（メタ）アクリロキシプロピル］−１，１，３，３−（テトラメチル）ジシロキサン、１，５−ビス［（メタ）アクリロキシプロピル］−１，１，３，３，５，５−（ヘキサメチル）トリシロキサン、１，７−ビス［（メタ）アクリロキシプロピル］−１，１，７，７−テトラキス（トリメチルシロキシ）−３，３，５，５−（テトラメチル）−テトラシロキサン、１，３−ビス［（メタ）アクリロキシプロピル］−１，１，３，３−テトラキス［ビス（トリメチルシロキシ）メチルシロキシ］ジシロキサン、１，３−ビス［（メタ）アクリロキシプロピル］−１，１，３，３−（テトラフェニル）ジシロキサン、１，５−ビス［（メタ）アクリロキシエトキシプロピル］−１，３，５−（トリメチル）−１，３，５−（トリプロピル）トリシロキサン、１，５−ビス［（メタ）アクリロキシエトキシプロピル］−１，３，５，７−（テトラメチル）−３，７−（ジプロピル）シクロテトラシロキサン、１，５−ビス［（メタ）アクリロキシエトキシプロピル］−１，１，３，３，５，５−（ヘキサメチル）トリシロキサン、１，３−ビス［（メタ）アクリロキシエトキシプロピル］−１，１，３，３−テトラキス（アセトキシエチルジメチルシロキシ）ジシラン、１，５−ビス［（メタ）アクリロキシプロピル］−１，３，５−（トリメチル）−１，３，５−（トリプロピル）トリシロキサン、１，５−ビス［（メタ）アクリロキシプロピル］−１，３，５，７−（テトラメチル）−３，７−（ジプロピル）シクロテトラシロキサン、１，５−ビス［（メタ）アクリロキシプロピル］−１，１，３，３，５，５−（ヘキサメチル）トリシロキサン、１，３−ビス［（メタ）アクリロキシプロピル］−１，１，３，３−テトラキス（アセトキシエチルジメチルシロキシ）ジシラン、１，３，５−トリス［（メタ）アクリロキシエトキシプロピル］−１，３，５，７−（テトラメチル）−７−（プロピル）シクロテトラシロキサン、１，３，５−トリス［（メタ）アクリロキシプロピル］−１，３，５，７−（テトラメチル）−７−（プロピル）シクロテトラシロキサン、１，３，５，７−テトラキス［（メタ）アクリロキシエトキシプロピル］−１，３，５，７−（テトラメチル）シクロテトラシロキサン、１，３，５，７−テトラキス［（メタ）アクリロキシプロピル］−１，３，５，７−（テトラメチル）シクロテトラシロキサンである。
【００５６】
シリコーン含有（メタ）アクリルアミドは、例えば３−［トリス（トリメチルシロキシ）シリル］プロピル（メタ）アクリルアミド、３−［ビス（トリメチルシロキシ）メチルシリル］プロピル（メタ）アクリルアミド、［トリス（トリメチルシロキシ）シリル］メチル（メタ）アクリルアミド、［ビス（トリメチルシロキシ）メチルシリル］メチル（メタ）アクリルアミドである。
【００５７】
シリコーン含有イタコネートは、例えばトリス（トリメチルシロキシ）シリルプロピルイタコネート、ビス［トリス（トリメチルシロキシ）シリルプロピル］イタコネート、メチルジ（トリメチルシロキシ）シリルプロピルイタコネート、ビス［メチルジ（トリメチルシロキシ）シリルプロピル］イタコネート、トリス（トリメチルシロキシ）シリルプロピルグリセロールイタコネート、ビス［トリス（トリメチルシロキシ）シリルプロピルグリセロール］イタコネート、メチルジ（トリメチルシロキシ）シリルプロピルグリセロールイタコネート、ビス［メチルジ（トリメチルシロキシ）シリルプロピルグリセロール］イタコネートである。
【００５８】
その他にも、例えばメチル＝３−（３−（３・３・３−トリメチル−１・１−ビス（（トリメチルシリル）オキシ）ジシロキサニル）プロピル）オキシカルボニル−３−ブテナート、イソプロピル＝３−（３−（３・３・３−トリメチル−１・１−ジフェニルジシロキサニル）プロピル）オキシカルボニル−３−ブテナート、３−（３・３・３−トリメチル−１・１−ビス（（トリメチルシリル）オキシ）ジシロキサニル）プロピル＝３−フェネチルオキシカルボニル−３−ブテナート、３−（３・３・３−トリメチル−１・１−ビス（（トリメチルシリル）オキシ）ジシロキサニル）プロピル＝３−メトキシカルボニル−３−ブテナート、３−（３・３・３−トリメチル−１・１−ビス（（トリメチルシリル）オキシ）ジシロキサニル）プロピル＝３−（３−（３・３・３−トリメチル−１・１−ビス（（トリメチルシリル）オキシ）ジシロキサニル）プロピル）オキシカルボニル−３−ブテナート、３−（１・３・３・３−テトラメチル−１−（（トリメチルシリル）オキシ）ジシロキサニル）プロピル＝３−（３−（１・３・３・３−テトラメチル−１−（（トリメチルシリル）オキシ）ジシロキサニル）プロピル）オキシカルボニル−３−ブテナート、３−（１・１・３・３−テトラメチル−３−フェニルジシロキサニル）プロピル＝３−（３−（１・１・３・３−テトラメチル−３−フェニルジシロキサニル）プロピル）オキシカルボニル−３−ブテナートも用いられる。
【００５９】
シリコーン含有スチレンは、例えばトリス（トリメチルシロキシ）シリルエチルスチレン、ビス（トリメチルシロキシ）メチルシリルエチルスチレン、トリス（トリメチルシロキシ）シロキシジメチルシリルエチルスチレン、［ビス（トリメチルシロキシ）メチルシロキシ］ジメチルシリルエチルスチレン、ヘプタメチルトリシロキサニルエチルスチレン、ノナメチルテトラシロキサニルエチルスチレン、ペプタコサメチルトリデカシロキサニルエチルスチレン、ヘントリアコンタメチルペンタデカシロキサニルエチルスチレン、トリス（ペンタメチルジシロキシ）シリルエチルスチレン、（トリストリメチルシロキシ）シロキシビス（トリメチルシロキシ）シリルエチルスチレン、ビス（ヘプタメチルトリシロキシ）メチルシリルエチルスチレン、トリス［メチルビス（トリメチルシロキシ）シロキシ］シリルエチルスチレン、トリメチルシロキシビス［トリス（トリメチルシロキシ）シロキシ］シリルエチルスチレン、ヘプタキス（トリメチルシロキシ）トリシロキサニルエチルスチレン、トリス［トリス（トリメチルシロキシ）シロキシ］シリルエチルスチレン、ノナキス（トリメチルシロキシ）テトラシロキサニルエチルスチレン、ビス（トリデカメチルヘキサシロキシ）メチルシリルエチルスチレン、ヘプタメチルシクロテトラシロキサニルエチルスチレン、ヘプタメチルシクロテトラシロキシビス（トリメチルシロキシ）シリルエチルスチレン、トリプロピルテトラメチルシクロテトラシロキサニルエチルスチレン、トリス（トリメチルシロキシ）シリルスチレン、ビス（トリメチルシロキシ）メチルシリルスチレン、トリス（トリメチルシロキシ）シロキサニルジメチルシリルスチレン、［ビス（トリメチルシロキシ）メチルシロキサニル］ジメチルシリルスチレン、ペンタメチルジシロキサニルスチレン、ヘプタメチルトリシロキサニルスチレン、ノナメチルテトラシロキサニルスチレン、ペプタコサメチルトリデカシロキサニルスチレン、ヘントリアコンタメチルペンタデカシロキサニルスチレン、トリス（ペンタメチルジシロキシ）シリルスチレン、（トリストリメチルシロキシ）シロキサニルビス（トリメチルシロキシ）シリルスチレン、ビス（ヘプタメチルトリシロキシ）メチルシリルスチレン、ヘプタキス（トリメチルシロキシ）トリシロキサニルスチレン、トリス［トリス（トリメチルシロキシ）シロキシ］シリルスチレン、ビス（トリデカメチルヘキサシロキシ）メチルシリルスチレン、ヘプタメチルシクロテトラシロキサニルスチレン、ヘプタメチルシクロテトラシロキシビス（トリメチルシロキシ）シリルスチレン、トリプロピルテトラメチルシクロテトラシロキサニルスチレンである。
【００６０】
その他にも、片末端（或いは両末端）に炭素−炭素不飽和結合を有するポリシロキサンマクロモノマー類、シリコーン含有フマル酸エステル類が用いられる。
【００６１】
Ｎ−ビニル複素環式モノマー類は、環状Ｎ−ビニルラクタムである。例えばＮ−ビニル−２−ピロリドン類、Ｎ−ビニル−２−ピペリドン類、Ｎ−ビニル−３−ピペリドン類、Ｎ−ビニル−４−ピペリドン類、Ｎ−ビニル−２−カプロラクタム類、Ｎ−ビニル−オキサゾリドン類である。
【００６２】
Ｎ−ビニル−２−ピロリドン類は、例えばＮ−ビニル−２−ピロリドン、Ｎ−ビニル−３−メチル−２−ピロリドン、Ｎ−ビニル−４−メチル−２−ピロリドン、Ｎ−ビニル−５−メチル−２−ピロリドン、Ｎ−ビニル−３−エチル−２−ピロリドン、Ｎ−ビニル−４−エチル−２−ピロリドン、Ｎ−ビニル−５−エチル−２−ピロリドン、Ｎ−ビニル−４，５−ジメチル−２−ピロリドン、Ｎ−ビニル−５，５−ジメチル−２−ピロリドン、Ｎ−ビニル−３，３，５−トリメチル−２−ピロリドン、Ｎ−ビニル−５−メチル−５−エチル−２−ピロリドン、Ｎ−ビニル−３，４，５−トリメチル−３−エチル−２−ピロリドンである。
【００６３】
Ｎ−ビニル−２−ピペリドン類は、例えばＮ−ビニル−２−ピペリドン、Ｎ−ビニル−３−メチル−２−ピペリドン、Ｎ−ビニル−４−メチル−２−ピペリドン、Ｎ−ビニル−５−メチル−２−ピペリドン、Ｎ−ビニル−６−メチル−２−ピペリドン、Ｎ−ビニル−３−エチル−２−ピペリドン、Ｎ−ビニル−４−エチル−２−ピペリドン、Ｎ−ビニル−５−エチル−２−ピペリドン、Ｎ−ビニル−６−エチル−２−ピペリドン、Ｎ−ビニル−３，５−ジメチル−２−ピペリドン、Ｎ−ビニル−４，４−ジメチル−２−ピペリドンである。
【００６４】
Ｎ−ビニル−２−カプロラクタム類は、例えばＮ−ビニル−２−カプロラクタム、Ｎ−ビニル−３−メチル−２−カプロラクタム、Ｎ−ビニル−４−メチル−２−カプロラクタム、Ｎ−ビニル−５−メチル−２−カプロラクタム、Ｎ−ビニル−６−メチル−２−カプロラクタム、Ｎ−ビニル−７−メチル−２−カプロラクタム、Ｎ−ビニル−３−エチル−２−カプロラクタム、Ｎ−ビニル−４−エチル−２−カプロラクタム、Ｎ−ビニル−５−エチル−２−カプロラクタム、Ｎ−ビニル−６−エチル−２−カプロラクタム、Ｎ−ビニル−７−エチル−２−カプロラクタム、Ｎ−ビニル−３，５−ジメチル−２−カプロラクタム、Ｎ−ビニル−４，６−ジメチル−２−カプロラクタム、Ｎ−ビニル−３，５，７−トリメチル−２−カプロラクタムである。
【００６５】
Ｎ−ビニル−オキサゾリドン類は、例えばＮ−ビニル−オキサゾリドン、Ｎ−ビニル−４−メチルオキサゾリドン、Ｎ−ビニル−５−メチルオキサゾリドン、Ｎ−ビニル−４−エチルオキサゾリドン、Ｎ−ビニル−５−エチルオキサゾリドンである。
【００６６】
その他にも、Ｎ−ビニルイミダゾリドン、Ｎ−ビニルサクシンイミド、Ｎ−ビニルジグリコリルイミド、Ｎ−ビニル−３−モルホリノン、Ｎ−ビニル−５−メチル−３−モルホリノンも用いられる。
【００６７】
架橋性多官能モノマー類として、多官能（メタ）アクリル酸エステル、多官能ビニル化合物、多官能アリル化合物、Ｎ，Ｎ’−アルキレンビス（メタ）アクリルアミド類が挙げられる。
【００６８】
多官能（メタ）アクリル酸エステルは、例えばエチレングリコールジ（メタ）アクリレート、ジエチレングリコールジ（メタ）アクリレート、トリエチレングリコールジ（メタ）アクリレート、テトラエチレングリコールジ（メタ）アクリレート、ノナエチレングリコールジ（メタ）アクリレート、テトラデカエチレングリコールジ（メタ）アクリレート、トリコサエチレングリコールジ（メタ）アクリレート、プロピレングリコールジ（メタ）アクリレート、ジプロピレングリコールジ（メタ）アクリレート、トリプロピレングリコールジ（メタ）アクリレート、ノナプロピレングリコールジ（メタ）アクリレート、トリメチレングリコールジ（メタ）アクリレート、グリセロールジ（メタ）アクリレート、１，３−ブタンジオールジ（メタ）アクリレート、１，４−ブタンジオールジ（メタ）アクリレート、ネオペンチルグリコールジ（メタ）アクリレート、１，６−ヘキサンジオールジ（メタ）アクリレート、グリセロールトリ（メタ）アクリレート、トリメチロールプロパントリ（メタ）アクリレート、ペンタエリスリトールテトラ（メタ）アクリレートである。
【００６９】
多官能ビニル化合物は、例えばビニル（メタ）アクリレート、ジビニルベンゼン、Ｎ，Ｎ−ジビニルビスラクタムである。
【００７０】
多官能アリル化合物は、例えばアリル（メタ）アクリレート、ジアリルイタコネート、モノアリルイタコネート、ジアリルスクシネート、ジアリルアジピネート、ジアリルフタレート、ジアリルイソフタレート、ジアリルテレフタレート、トリアリルシアヌレート、トリアリルイソシアヌレート、トリアリルフォスフェート、トリメリット酸トリアリルである。
【００７１】
Ｎ，Ｎ’−アルキレンビス（メタ）アクリルアミド類は、例えばＮ，Ｎ’−メチレンビス（メタ）アクリルアミド、Ｎ，Ｎ’−エチレンビス（メタ）アクリルアミド、Ｎ，Ｎ’−ジヒドロキシエチレン−ビス（メタ）アクリルアミドである。
【００７２】
その他にも、例えばアリロキシエチル（メタ）アクリレート、ジアリロキシエチルイタコネート、モノアリロキシエチルイタコネート、３−ブテノイックアシッド（メタ）アクリロイルオキシエチルエステル、２−ブテノイックアシッド（メタ）アクリロイルオキシエチルエステル、ペンタエリスリトールテトラ（３−ブテネート）、ペンタエリスリトールテトラ（クロトネート）、１，３，５−トリ（３−ブテノイックアシッド）フェニルエステル、１，３，５−トリ（２−ブテノイックアシッド）フェニルエステル、トリ（３−ブテノイルオキシエチル）イソシアヌレート、トリ（２−ブテノイルオキシエチル）イソシアヌレート、［２−（１’−（メタ）アクリロイルオキシエチル）−４−アリル］−Ｎ，Ｎ−トリレンカルバマート、４−アリル−２−（Ｎ−（メタ）アクリロイルアミノトリイル）−Ｎ’−カルバマート、２，４−ジアリル−Ｎ，Ｎ’−トリレンビスカルバマート、［２−アリル−４−（１’−（メタ）アクリロイルオキシエチル）］−Ｎ，Ｎ’−トリレンカルバマート、２−アリル−４−（Ｎ−（メタ）アクリロイルアミノトリイル）−Ｎ’−カルバマート、２，４−（１’，１’’−ジ（メタ）アクリロイルオキシエチル）−Ｎ，Ｎ’−トリレンビスカルバマートが用いられる。
【００７３】
前記化合物は、一種類でも、二種類以上が用いられても良い。
【００７４】
又、前記流動性混合物に必要に応じて、前記セルロース誘導体以外の他の水溶性高分子が用いられても良い。中でも、ポリビニルアルコールの使用は好ましかった。
【００７５】
本発明の実施に際して、先ず、水溶性化合物（Ｃ）が水に溶解される。次いで、セルロース誘導体（Ｂ）が添加される。この際、ままこが出来ないような注意が必要である。セルロース誘導体添加後に、十分な混練が行われる。その結果、ペースト状の試料が得られる。化合物（Ｃ）として水溶性化合物が選択されなかった場合、化合物（Ｃ）はペースト状試料中で適度に均一に分散しておれば良い。すなわち、セルロース誘導体（Ｂ）および化合物（Ｃ）が適度に均一に分散しておれば、電離放射線照射による反応で得られたゲルは、透明性に優れている。尚、化合物（Ｃ）が疎水性の基を持つ化合物（モノマー）である場合、得られたゲルは機械的強度が富んでいた。
【００７６】
セルロース誘導体（Ｂ）および化合物（Ｃ）のペースト状サンプルに照射する放射線には、α線、β線、γ線、電子線、Ｘ線が用いられる。工業的生産の観点からすると、Ｃｏ６０からのγ線、加速器による電子線、Ｘ線の使用が好ましい。１ＭｅＶ以下の低エネルギー電子線加速器を用いることも出来るが、１ＭｅＶ以上の中エネルギー（又は高エネルギー）電子線加速器の使用が好ましい。電離放射線の照射線量は、好ましくは、１〜２００ｋＧｙである。より好ましくは、５〜１００ｋＧｙである。照射線量が少なすぎると、架橋度が十分でない。この為、得られたコンタクトレンズの機械的強度が十分でない。照射線量が多すぎると、架橋度が過度になる。かつ、分解が進行する。この為、得られたコンタクトレンズは脆い。
【００７７】
前記ペースト状試料の作成に際して、水溶性の有機系希釈剤が用いられても良い。水溶性の有機系希釈剤は、アルコール（例えば、メタノール、エタノール、プロパノール、２−プロパノール、ブタノール、エチレングリコール、ジエチレングリコール、トリエチレングリコール、テトラエチレングリコール、ポリエチレングリコール、グリセリン）、ケトン（アセトン、メチルエチルケトン）、ジメチルホルムアミドやジメチルスルホキシド、Ｎ−メチル−２−ピロリドンが挙げられる。有機系希釈剤の量は、例えば０．１〜１０重量％である。好ましくは、０．２〜５重量％である。このような有機系希釈剤を併用することで、分散性が向上した。
【００７８】
尚、本発明の実施に際して、紫外線吸収剤、着色剤が、必要に応じて、用いられる。これらの剤が用いられた場合、特定波長の光がカットされる。尚、前記剤は重合性タイプであっても良い。
【００７９】
以下、具体的な実施例を挙げて本発明が説明される。但し、本発明は実施例によって限定されるものではない。
【００８０】
尚、下記実施例のヒドロキシプロピルセルロース（和光純薬工業株式会社製）の２重量％水溶液（２０℃）の粘度は１，０００〜５，０００ｍＰａ・ｓであった。下記実施例のメチルセルロース（信越化学工業株式会社製）の２重量％水溶液（２０℃）の粘度は４，０００ｍＰａ・ｓであった。下記実施例のヒドロキシプロピルメチルセルロース（信越化学工業株式会社製）の２重量％水溶液（２０℃）の粘度は４，０００ｍＰａ・ｓであった。下記実施例のポリビニルアルコール（株式会社クラレ製）の４重量％水溶液（２０℃）の粘度は４０〜４８ｍＰａ・ｓであった。前記ポリビニルアルコールのケン化度は８７〜８９％、重合度は２，４００であった。
【００８１】
［実施例１］
０．２ｇのトリコサエチレングリコールジメタクリレート（２３ＧＤＭＡ）が７９．８ｇの水に加えられ、攪拌が十分に行われた。次いで、２０ｇの粉末状ヒドロキシプロピルセルロース（ＨＰＣ）が加えられた。特に、ままこが出来ないように加えられた。混合が十分に行われ、ペースト（糊）状の試料が得られた。このペースト状試料がコンタクトレンズ成形型に充填された。脱気が行なわれた。この後、電離放射線が照射（照射線量１０ｋＧｙ）された。これにより、重合反応と架橋反応が進行した。得られたゲルは２４時間に亘って多量の水中に浸けられた。更に、生理食塩液中に数時間浸けられた。得られたコンタクトレンズは柔軟性に富む高含水性ソフトコンタクトレンズであった。その他の特性が表−１に示される。
【００８２】
［実施例２］
０．０３ｇのエチレングリコールジメタクリレート（ＥＤＭＡ）が７７．９７ｇの水に加えられ、攪拌が十分に行われた。更に、２ｇの２−ヒドロキシエチルメタクリレート（２−ＨＥＭＡ）が加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は５０ｋＧｙである。得られたコンタクトレンズは柔軟性に富む高含水性ソフトコンタクトレンズであった。その他の特性が表−１に示される。
【００８３】
［実施例３］
０．２ｇの２３ＧＤＭＡが７７．８ｇの水に加えられ、攪拌が十分に行われた。更に、２ｇの２−ＨＥＭＡが加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は５０ｋＧｙである。得られたコンタクトレンズは柔軟性に富む高含水性ソフトコンタクトレンズであった。その他の特性が表−１に示される。
【００８４】
［実施例４］
１ｇの２−ＨＥＭＡが７７ｇの水に加えられ、攪拌が十分に行われた。更に、２ｇのメチルメタクリレート（ＭＭＡ）が加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は２０ｋＧｙである。得られたコンタクトレンズは柔軟性に富む高含水性ソフトコンタクトレンズであった。その他の特性が表−１に示される。
【００８５】
［実施例５］
０．２ｇの２３ＧＤＭＡが７６．８ｇの水に加えられ、攪拌が十分に行われた。更に、２ｇの２−エトキシエチルメタクリレート（ＥＥＭＡ）及び１ｇのＭＭＡが加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は２０ｋＧｙである。得られたコンタクトレンズは柔軟性に富む高含水性ソフトコンタクトレンズであった。その他の特性が表−１に示される。
【００８６】
［実施例６］
０．２ｇの２３ＧＤＭＡが７６．８ｇの水に加えられ、攪拌が十分に行われた。更に、２ｇの２−メトキシエチルメタクリレート及び１ｇのＥＥＭＡが加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は２０ｋＧｙである。得られたコンタクトレンズは柔軟性に富む高含水性ソフトコンタクトレンズであった。その他の特性が表−１に示される。
【００８７】
［実施例７］
０．２ｇの２３ＧＤＭＡが７６．８ｇの水に加えられ、攪拌が十分に行われた。更に、１ｇのトリエチレングリコールモノメチルエーテルモノメタクリレート及び２ｇのＥＥＭＡが加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は２０ｋＧｙである。得られたコンタクトレンズは柔軟性に富む高含水性ソフトコンタクトレンズであった。その他の特性が表−１に示される。
【００８８】
［実施例８］
０．２ｇのテトラエチレングリコールジメタクリレート（４ＧＤＭＡ）が７８．５ｇのエタノール（２重量％）水溶液に加えられ、攪拌が十分に行われた。１ｇの片末端メタクリル基含有ポリジメチルシロキサン（分子量約１，０００）と０．３ｇのＭＭＡとの混合物が、前記混合水溶液中に加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は５０ｋＧｙである。得られたゲルの水中浸漬時間は４８時間である。得られたコンタクトレンズは柔軟性に富む高含水性ソフトコンタクトレンズであった。その他の特性が表−１に示される。
【００８９】
［実施例９］
１ｇの両末端メタクリル基含有ポリジメチルシロキサン（分子量約１，０００）と０．５ｇのＭＭＡとの混合物が、７８．５ｇのエタノール（２重量％）水溶液に加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は５０ｋＧｙである。得られたゲルの水中浸漬時間は４８時間である。得られたコンタクトレンズは柔軟性に富む高含水性ソフトコンタクトレンズであった。その他の特性が表−１に示される。
【００９０】
［実施例１０］
０．２ｇの２３ＧＤＭＡが５７．８ｇの水に加えられ、攪拌が十分に行われた。更に、２０ｇのポリビニルアルコール（５ｗｔ％）水溶液が加えられ、攪拌が十分に行われた。又、２ｇのＭＭＡが加えられ、攪拌が十分に行われた。次いで、２０ｇの粉末状ＨＰＣが加えられた。混合が十分に行われ、ペースト（糊）状の試料が得られた。この後、実施例１に準じて行なわれた。但し、照射線量は２０ｋＧｙである。得られたコンタクトレンズは柔軟性に富む高含水性ソフトコンタクトレンズであった。その他の特性が表−１に示される。
【００９１】
［実施例１１］
０．２ｇの２３ＧＤＭＡが７９．８ｇの水に加えられ、攪拌が十分に行われた。次いで、１５ｇの粉末状ＨＰＣ及び５ｇのメチルセルロースが加えられた。混合が十分に行われ、ペースト（糊）状の試料が得られた。この後、実施例１に準じて行なわれた。但し、照射線量は３０ｋＧｙである。得られたコンタクトレンズは柔軟性に富む高含水性ソフトコンタクトレンズであった。その他の特性が表−１に示される。
【００９２】
［実施例１２］
０．２ｇの２３ＧＤＭＡが７９．８ｇの水に加えられ、攪拌が十分に行われた。次いで、１５ｇの粉末状ＨＰＣ及び５ｇのヒドロキシプロピルメチルセルロースが加えられた。混合が十分に行われ、ペースト（糊）状の試料が得られた。この後、実施例１に準じて行なわれた。但し、照射線量は３０ｋＧｙである。得られたコンタクトレンズは柔軟性に富む高含水性ソフトコンタクトレンズであった。その他の特性が表−１に示される。
【００９３】
［比較例１］
２０ｇの粉末状ＨＰＣが８０ｇの水に加えられた。混合が十分に行われ、ペースト（糊）状の試料が得られた。この後、実施例１に準じて行なわれた。但し、照射線量は５０ｋＧｙである。得られたコンタクトレンズは脆かった。その他の特性が表−１に示される。本比較例は本発明の化合物（Ｃ）が用いられなかった例である。
【００９４】
［比較例２］
６６ｇの粉末状ＨＰＣと、３３ｇのＮ，Ｎ−ジメチルアクリルアミド（ＤＭＡＡ）と、１ｇのＥＤＭＡとが充分に混合された。特に、ＨＰＣとＤＭＡＡとは相溶状態である。更に、０．２ｇのベンゾイルパーオキサイド（ＢＰＯ：重合開始剤）が加えられた。十分な混合が行われた後、この混合物がコンタクトレンズ成形型に充填された。１３０℃で１０分間の保持がなされ、重合反応が行われた。得られたゲルが多量の水中に２４時間に亘って浸けられた。更に、生理食塩液中に数時間に亘って浸けられた。得られたコンタクトレンズは脆かった。その他の特性が表−１に示される。本比較例のコンタクトレンズは特許文献１のコンタクトレンズに相当する。
【００９５】
［比較例３］
５０ｇの粉末状ＨＰＣと、４０ｇのＤＭＡＡと、９ｇのＭＭＡと、１ｇのＥＤＭＡとが充分に混合された。特に、ＨＰＣとＤＭＡＡとは相溶状態である。更に、０．３ｇのＢＰＯが加えられた。この後、比較例２に準じて行われた。得られたコンタクトレンズは脆かった。その他の特性が表−１に示される。本比較例のコンタクトレンズは特許文献１のコンタクトレンズに相当する。
【００９６】
［特性］
上記各例のソフトコンタクトレンズの特性が表−１に示される。
表−１
0005618053.tif 000002
＊酸素透過係数：単位は（ｃｍ２／ｓｅｃ）・（ｍＬＯ２／ｍＬ・ｍｍＨｇ）
＊ゲル分率  ：得られたゲルが恒量に達するまで凍結乾燥された。この乾燥試料が秤量（初期乾燥重量）された。２００メッシュのステンレス網に入れられ、大量の水に２４時間浸漬された。未架橋成分は水側に移る。不溶解分のみが金網中に残る。不溶解分が真空乾燥された後、不溶解分が秤量された。下式に従ってゲル分率が算出された。ゲル分率が高いことは、溶出物が少ないことを示す。従って、ゲル分率が高い方が好ましい。
ゲル分率（％）＝（不溶解分の重量／初期乾燥重量）×１００
＊装用感  ：コンタクトレンズが１０人のパネラーに装着された。バネラーの自覚症状（異物感や濡れ不良による曇りの不快感）を基に評価が行われた。自覚症状が１名以下の場合は◎印、２〜３名の場合は○印、４〜５名の場合は△印、６名以上の場合は×印で示される。
＊形状保持性  ：１０人のパネラーによるコンタクトレンズ装着前でのレンズ取扱い易さ（レンズ形状を保持している方が取扱い易い）で評価が行われた。取扱い難いが１名以下の場合は◎印、２〜３名の場合は○印、４〜５名の場合は△印、６名以上の場合は×印で示される。
＊比較例４のコンタクトレンズは、１日使い捨て型（デイスポーザブル）の市販のソフトコンタクトレンズ
＊比較例５のコンタクトレンズは、市販のシリコーンハイドロゲルコンタクトレンズ
【００９７】
表−１から判る通り、上記実施例のコンタクトレンズは次の特長を有する。高含水性ソフトコンタンクトレンズである。ゲル分率が高い。従って、溶出物が少ない。これは、安全性が高いことを意味する。高含水性（含水率８５％以上）であることから、酸素透過性が良い。水濡れ性に優れ、装用感に優れている。高含水性であるにも拘らず、形状保持性に優れている。実用上問題のない充分な強度を有する。透明性に優れている。
【００９８】
これに対して、セルロース誘導体のみが用いられた比較例１のコンタクトレンズは、破断伸度が小さい。かつ、破断強度も小さい。かつ、形状保持性も劣っている。
【００９９】
特許文献１に相当する比較例２，３のコンタクトレンズは、破断伸度が小さい。かつ、形状保持性も劣っている。
【図１】
0005618053.tif 000003
【図２】
0005618053.tif 000004